(57)【要約】  溶融成形時に経時的に粘度低下し、ロングラン成形性が良好なエチレン−ビニルアルコール系共重合体樹脂組成物として、エチレン−ビニルアルコール系共重合体（Ａ）、アルカリ金属化合物（Ｂ）および鉄化合物（Ｃ）を含有するエチレン−ビニルアルコール系共重合体組成物であって、上記鉄化合物（Ｃ）の金属換算含有量に対する、上記アルカリ金属化合物（Ｂ）の金属換算含有量の重量比が、１０〜１０００００である溶融成形用エチレン−ビニルアルコール系共重合体組成物を提供する。【特許請求の範囲】
【請求項１】
エチレン−ビニルアルコール系共重合体（Ａ）、アルカリ金属化合物（Ｂ）および鉄化合物（Ｃ）を含有するエチレン−ビニルアルコール系共重合体組成物であって、上記鉄化合物（Ｃ）の金属換算含有量に対する、上記アルカリ金属化合物（Ｂ）の金属換算含有量の重量比が、１０〜１０００００であることを特徴とする溶融成形用エチレン−ビニルアルコール系共重合体組成物。
【請求項２】
上記鉄化合物（Ｃ）の含有量がエチレン−ビニルアルコール系共重合体組成物の重量あたり、金属換算にて０．０１〜２０ｐｐｍであることを特徴とする請求項１記載の溶融成形用エチレン−ビニルアルコール系共重合体組成物。
【請求項３】
上記アルカリ金属化合物（Ｂ）の含有量がエチレン−ビニルアルコール系共重合体組成物の重量あたり、金属換算にて１〜１０００ｐｐｍであることを特徴とする請求項１または２記載の溶融成形用エチレン−ビニルアルコール系共重合体組成物。
【請求項４】
上記請求項１〜３のいずれか一項に記載の溶融成形用エチレン−ビニルアルコール系共重合体組成物からなるペレット。
【請求項５】
請求項１〜３のいずれか一項に記載の溶融成形用エチレン−ビニルアルコール系共重合体組成物からなる層を備えることを特徴とする多層構造体。
【発明の詳細な説明】
【技術分野】
【０００１】
本発明は、エチレン−ビニルアルコール系共重合体（以下、「ＥＶＯＨ樹脂」と略記することがある。）を主成分とする溶融成形用ＥＶＯＨ樹脂組成物、ペレットおよび多層構造体に関するものであり、さらに詳しくは、溶融成形時のロングラン性に優れる溶融成形用ＥＶＯＨ樹脂組成物、ペレットおよび多層構造体に関するものである。
【背景技術】
【０００２】
ＥＶＯＨ樹脂は、透明性、酸素等のガスバリア性、保香性、耐溶剤性、耐油性、機械強度等に優れており、フィルム、シート、ボトル等に成形され、食品包装材料、医薬品包装材料、工業薬品包装材料、農薬包装材料等の各種包装材料として広く用いられている。【０００３】
しかし、ＥＶＯＨ樹脂は分子内に比較的活性な水酸基を有するため、酸素がほとんど無い状態の押出成形機内部でも、高温溶融状態で酸化・架橋反応が起こり、経時的に増粘しやすく安定した加工が難しい傾向がある。かかる課題を解決するために、例えば特許文献１では、エチレン含有量が２０〜６０モル％、ケン化度が９０モル％以上のエチレン−酢酸ビニル共重合体ケン化物（Ａ）、酢酸（Ｂ）、酢酸マグネシウムおよび／または酢酸カルシウム（Ｃ）を含有してなり、かつ（Ｂ）の含有量が（Ａ）１００重量部に対して０．０５重量部以下、（Ｃ）の含有量が金属換算で（Ａ）１００重量部に対して０．００１〜０．０２重量部であることを特徴とする樹脂組成物を用いることで、溶融成形時のロングラン性に優れ、フィッシュアイ、スジ、着色が少なく、外観性にも優れた成形物が得られ、更には該成形物を積層体とした場合にも臭気が低減されており、延伸や深絞り等の二次加工後も該積層体の層間接着性にも優れる樹脂組成物が開示されている。
【先行技術文献】
【特許文献】
【０００４】
【特許文献１】特開平１１−１０６５９２号公報
【発明の概要】
【発明が解決しようとする課題】
【０００５】
近年、成形装置におけるフィードブロック・ダイ形状の多様化、最終製品における多層構造体の薄膜化や層数増加等の各種高機能化要求に伴って、成形装置が高機能化する傾向がある。他方、高機能化により複雑化した成形装置内で劣化した樹脂が最終製品に混入し、合格基準に満たない製品が発生して生産性が低下する傾向があり、改善が求められていた。【０００６】
本発明者らは、成形装置の構造上避けることのできない樹脂の滞留個所に着目し、かかる滞留が原因で樹脂劣化物が発生するものと推測した。そこで、かかる樹脂劣化物の発生を防止する目的で、加熱時に経時的に粘度低下するＥＶＯＨ樹脂組成物を提供することを想起した。
【課題を解決するための手段】
【０００７】
本発明者らは、上記実情に鑑み鋭意検討した結果、鉄化合物とアルカリ金属化合物を特定比率にて併用する場合に上記課題が解決することを見出した。従来、アルカリ金属化合物はＥＶＯＨ樹脂の熱安定剤として公知であるが、微量の鉄化合物と併用することでＥＶＯＨ樹脂の粘度が加熱時に経時的に低下することは知られていない。本発明では、予想外にも、鉄化合物とアルカリ金属化合物とを特定比率にて併用する場合に、ＥＶＯＨ樹脂組成物の粘度が加熱時に経時的に低下することを見出し、ロングラン成形性が良好であることを見出した。【０００８】
すなわち、本発明は、ＥＶＯＨ樹脂（Ａ）、アルカリ金属化合物（Ｂ）および鉄化合物（Ｃ）を含有するＥＶＯＨ樹脂組成物であって、上記鉄化合物（Ｃ）の金属換算含有量に対する、上記アルカリ金属化合物（Ｂ）の金属換算含有量の重量比が、１０〜１０００００であることを特徴とする溶融成形用ＥＶＯＨ樹脂組成物を第１の要旨とする。また、本発明は、上記溶融成形用ＥＶＯＨ樹脂組成物からなるペレットを第２の要旨とする。さらに、本発明は、上記溶融成形用ＥＶＯＨ樹脂組成物からなる層を備える多層構造体を第３の要旨とする。
【発明の効果】
【０００９】
本発明の溶融成形用ＥＶＯＨ樹脂組成物は、ＥＶＯＨ樹脂（Ａ）、アルカリ金属化合物（Ｂ）および鉄化合物（Ｃ）を含有するＥＶＯＨ樹脂組成物であって、上記鉄化合物（Ｃ）の金属換算含有量に対する、上記アルカリ金属化合物（Ｂ）の金属換算含有量の重量比が、１０〜１０００００であるため、溶融成形時に経時的に粘度低下し、ロングラン成形性に優れる。【００１０】
また、本発明のなかでも、特に、上記鉄化合物（Ｃ）の含有量がＥＶＯＨ樹脂組成物の重量あたり、金属換算にて０．０１〜２０ｐｐｍであると、よりロングラン成形性に優れたものとすることができる。【００１１】
そして、本発明のなかでも、特に、上記アルカリ金属化合物（Ｂ）の含有量がＥＶＯＨ樹脂組成物の重量あたり、金属換算にて１〜１０００ｐｐｍであると、よりロングラン成形性に優れたものとすることができる。【００１２】
また、本発明の溶融成形用ＥＶＯＨ樹脂組成物からなるペレットは、溶融成形時に経時的に粘度低下し、ロングラン成形性が良好なことから、溶融成形により各種成形物として例えば食品、薬品、農薬等の包装材料に好適に用いることができる。【００１３】
そして、本発明のＥＶＯＨ樹脂組成物からなる層を備える多層構造体は、例えば、食品、薬品、農薬等の包装材料として特に有用である。
【発明を実施するための形態】
【００１４】
以下、本発明の構成につき詳細に説明するが、これらは望ましい実施態様の一例を示すものであり、これらの内容に限定されるものではない。
【００１５】
本発明に用いるＥＶＯＨ樹脂組成物は、ＥＶＯＨ樹脂（Ａ）を主成分とし、アルカリ金属化合物（Ｂ）および鉄化合物（Ｃ）を含有するものである。本発明に用いるＥＶＯＨ樹脂組成物は、ベース樹脂がＥＶＯＨ樹脂（Ａ）である。すなわち、ＥＶＯＨ樹脂組成物におけるＥＶＯＨ樹脂（Ａ）の含有量は、通常７０重量％以上であり、好ましくは８０重量％以上であり、より好ましくは９０重量％以上であり、特に好ましくは９５重量％以上である。以下、本発明の溶融成形用ＥＶＯＨ樹脂組成物を、「ＥＶＯＨ樹脂組成物」と称することがある。
以下に各成分について説明する。
【００１６】
［ＥＶＯＨ樹脂（Ａ）］
本発明で用いるＥＶＯＨ樹脂（Ａ）は、通常、エチレンとビニルエステル系モノマーとの共重合体であるエチレン−ビニルエステル系共重合体をケン化させることにより得られる樹脂であり、非水溶性の熱可塑性樹脂である。上記ビニルエステル系モノマーとしては、経済的な面から、一般的には酢酸ビニルが用いられる。
【００１７】
エチレンとビニルエステル系モノマーとの重合法としては、公知の任意の重合法、例えば、溶液重合、懸濁重合、エマルジョン重合等を用いて行うことができるが、一般的にはメタノールを溶媒とする溶液重合が用いられる。得られたエチレン−ビニルエステル系共重合体のケン化も公知の方法で行い得る。
【００１８】
このようにして製造されるＥＶＯＨ樹脂（Ａ）は、エチレン由来の構造単位とビニルアルコール構造単位を主とし、ケン化されずに残存する若干量のビニルエステル構造単位を含むものである。
【００１９】
上記ビニルエステル系モノマーとしては、市場入手性や製造時の不純物処理効率がよい点から、代表的には酢酸ビニルが用いられる。他のビニルエステル系モノマーとしては、例えば、ギ酸ビニル、プロピオン酸ビニル、バレリン酸ビニル、酪酸ビニル、イソ酪酸ビニル、ピバリン酸ビニル、カプリン酸ビニル、ラウリン酸ビニル、ステアリン酸ビニル、バーサチック酸ビニル等の脂肪族ビニルエステル、安息香酸ビニル等の芳香族ビニルエステル等があげられ、通常炭素数３〜２０、好ましくは炭素数４〜１０、特に好ましくは炭素数４〜７の脂肪族ビニルエステルを用いることができる。これらは通常単独で用いるが、必要に応じて複数種を同時に用いてもよい。
【００２０】
ＥＶＯＨ樹脂（Ａ）におけるエチレン構造単位の含有量は、ビニルエステル系モノマーとエチレンとを共重合させる際のエチレンの圧力によって制御することができ、通常２０〜６０モル％、好ましくは２５〜５０モル％、特に好ましくは２５〜４８モル％である。かかる含有量が低すぎる場合は、高湿下のガスバリア性、延伸性が低下する傾向があり、逆に高すぎる場合は、ガスバリア性が低下する傾向がある。
なお、かかるエチレン構造単位の含有量は、ＩＳＯ１４６６３に基づいて測定することができる。
【００２１】
ＥＶＯＨ樹脂（Ａ）におけるビニルエステル成分のケン化度は、エチレン−ビニルエステル系共重合体をケン化する際のケン化触媒（通常、水酸化ナトリウム等のアルカリ性触媒が用いられる）の量、温度、時間等によって制御でき、通常９０〜１００モル％、好ましくは９５〜１００モル％、特に好ましくは９９〜１００モル％である。かかるケン化度が低すぎる場合にはガスバリア性、熱安定性、耐湿性等が低下する傾向がある。
かかるＥＶＯＨ樹脂（Ａ）のケン化度は、ＪＩＳ  Ｋ６７２６（ただし、ＥＶＯＨ樹脂は水／メタノール溶媒に均一に溶解した溶液として用いる）に基づいて測定することができる。
【００２２】
また、該ＥＶＯＨ樹脂（Ａ）のメルトフローレート（ＭＦＲ）（２１０℃、荷重２１６０ｇ）は、通常０．５〜１００ｇ／１０分であり、好ましくは１〜５０ｇ／１０分、特に好ましくは３〜３５ｇ／１０分である。かかるＭＦＲが大きすぎる場合には、製膜時の安定性が損なわれる傾向があり、小さすぎる場合には粘度が高くなり過ぎ溶融押出しが困難となる傾向がある。
かかるＭＦＲは、ＥＶＯＨ樹脂の重合度の指標となるものであり、エチレンとビニルエステル系モノマーを共重合する際の重合開始剤の量や、溶媒の量によって調整することができる。
【００２３】
本発明で用いられるＥＶＯＨ樹脂（Ａ）には、本発明の効果を阻害しない範囲（例えば、ＥＶＯＨ樹脂（Ａ）の１０モル％以下）で、以下に示すコモノマーに由来する構造単位が、さらに含まれていてもよい。
上記コモノマーとしては、プロピレン、１−ブテン、イソブテン等のオレフィン類、３−ブテン−１−オール、３−ブテン−１，２−ジオール、４−ペンテン−１−オール、５−ヘキセン−１，２−ジオール等のヒドロキシ基含有α−オレフィン類やそのエステル化物、アシル化物等の誘導体；２−メチレンプロパン−１，３−ジオール、３−メチレンペンタン−１，５−ジオール等のヒドロキシアルキルビニリデン類；１，３−ジアセトキシ−２−メチレンプロパン、１，３−ジプロピオニルオキシ−２−メチレンプロパン、１，３−ジブチリルオキシ−２−メチレンプロパン等のヒドロキシアルキルビニリデンジアセテート類；アクリル酸、メタクリル酸、クロトン酸、（無水）フタル酸、（無水）マレイン酸、（無水）イタコン酸等の不飽和酸類あるいはその塩あるいは炭素数１〜１８のモノまたはジアルキルエステル類；アクリルアミド、炭素数１〜１８のＮ−アルキルアクリルアミド、Ｎ，Ｎ−ジメチルアクリルアミド、２−アクリルアミドプロパンスルホン酸あるいはその塩、アクリルアミドプロピルジメチルアミンあるいはその酸塩あるいはその４級塩等のアクリルアミド類；メタアクリルアミド、炭素数１〜１８のＮ−アルキルメタクリルアミド、Ｎ，Ｎ−ジメチルメタクリルアミド、２−メタクリルアミドプロパンスルホン酸あるいはその塩、メタクリルアミドプロピルジメチルアミンあるいはその酸塩あるいはその４級塩等のメタクリルアミド類；Ｎ−ビニルピロリドン、Ｎ−ビニルホルムアミド、Ｎ−ビニルアセトアミド等のＮ−ビニルアミド類；アクリルニトリル、メタクリルニトリル等のシアン化ビニル類；炭素数１〜１８のアルキルビニルエーテル、ヒドロキシアルキルビニルエーテル、アルコキシアルキルビニルエーテル等のビニルエーテル類；塩化ビニル、塩化ビニリデン、フッ化ビニル、フッ化ビニリデン、臭化ビニル等のハロゲン化ビニル化合物類；トリメトキシビニルシラン等のビニルシラン類；酢酸アリル、塩化アリル等のハロゲン化アリル化合物類；アリルアルコール、ジメトキシアリルアルコール等のアリルアルコール類；トリメチル−（３−アクリルアミド−３−ジメチルプロピル）−アンモニウムクロリド、アクリルアミド−２−メチルプロパンスルホン酸等のコモノマーがあげられる。これらは単独でもしくは２種以上併せて用いることができる。
【００２４】
特に、側鎖に１級水酸基を有するＥＶＯＨ樹脂は、ガスバリア性を保持しつつ二次成形性が良好になる点で好ましく、なかでも、ヒドロキシ基含有α−オレフィン類を共重合したＥＶＯＨ樹脂が好ましく、特には、１，２−ジオール構造を側鎖に有するＥＶＯＨ樹脂が好ましい。
特に、側鎖に１級水酸基を有するＥＶＯＨ樹脂である場合、当該１級水酸基を有するモノマー由来の構造単位の含有量は、ＥＶＯＨ樹脂の通常０．１〜２０モル％、さらには０．５〜１５モル％、特には１〜１０モル％が好ましい。
【００２５】
また、本発明で用いるＥＶＯＨ樹脂（Ａ）としては、ウレタン化、アセタール化、シアノエチル化、オキシアルキレン化等の「後変性」されたものであってもよい。
【００２６】
さらに、本発明で使用されるＥＶＯＨ樹脂（Ａ）は、異なる他のＥＶＯＨ樹脂との混合物であってもよく、かかる他のＥＶＯＨ樹脂としては、ケン化度が異なるもの、重合度が異なるもの、共重合成分が異なるもの等をあげることができる。
【００２７】
［アルカリ金属化合物（Ｂ）］
本発明のＥＶＯＨ樹脂組成物は、アルカリ金属化合物（Ｂ）を含有する樹脂組成物である。ＥＶＯＨ樹脂組成物全体に対し、アルカリ金属化合物（Ｂ）の含有量は、金属換算した重量基準で通常１〜１０００ｐｐｍ、好ましくは５〜８００ｐｐｍ、さらに好ましくは１０〜７００ｐｐｍ、特に好ましくは１００〜６００ｐｐｍである。多すぎる場合は生産性が損なわれる傾向があり、少なすぎる場合は熱安定性が低下する傾向がある。
【００２８】
なお、上記アルカリ金属化合物（Ｂ）の含有割合の基準となるＥＶＯＨ樹脂組成物は、ＥＶＯＨ樹脂（Ａ）、アルカリ金属化合物（Ｂ）、鉄化合物（Ｃ）、必要に応じて配合される各種の添加剤等を含有する、最終製品としてのＥＶＯＨ樹脂組成物である。
【００２９】
本発明に用いられるアルカリ金属化合物（Ｂ）のアルカリ金属としては、リチウム、ナトリウム、カリウム、ルビジウム、セシウムがあげられる。これらは単独でもしくは２種以上併せて用いることができる。これらのうち、好ましくはナトリウムおよびカリウムであり、特に好ましくはナトリウムである。また、その含有量は金属換算量で考慮し、アルカリ金属化合物（Ｂ）を２種以上併せて用いた時の含有量は、全アルカリ金属の金属換算量を合計した値である。
【００３０】
上記のアルカリ金属化合物（Ｂ）としては、例えば、アルカリ金属塩、アルカリ金属水酸化物等があげられる。これらは水溶性であることが好ましい。なかでも、分散性の点からアルカリ金属塩が好ましい。
また、本発明に用いるアルカリ金属化合物（Ｂ）は、経済性と分散性の点から、無機層状化合物や複塩を除くことが好ましい。
【００３１】
上記アルカリ金属化合物（Ｂ）は、例えばアルカリ金属塩として存在する場合の他、イオン化した状態、あるいは樹脂や他の配位子とした錯体の状態で存在していてもよい。
アルカリ金属塩としては、例えば、炭酸塩、炭酸水素塩、リン酸塩、ホウ酸塩、硫酸塩、塩化物塩等の無機塩；酢酸塩、酪酸塩、プロピオン酸塩、エナント酸塩、カプリン酸塩等の炭素数２〜１１のモノカルボン酸塩；シュウ酸塩、マロン酸塩、コハク酸塩、アジピン酸塩、スベリン酸塩、セバチン酸塩等の炭素数２〜１１のジカルボン酸塩；ラウリン酸塩、パルミチン酸塩、ステアリン酸塩、１２−ヒドロキシステアリン酸塩、ベヘン酸塩、モンタン酸塩等の炭素数１２以上のモノカルボン酸塩、ＥＶＯＨ樹脂の重合末端カルボキシル基とのカルボン酸塩等のカルボン酸塩等があげられる。これらは単独でもしくは２種類以上併せて用いることができる。アルカリ金属化合物（Ｂ）の分子量としては、通常２０〜１００００、好ましくは２０〜１０００、特に好ましくは２０〜５００である。
これらのなかでも、好ましくはカルボン酸塩であり、特に好ましくは炭素数２〜１１のモノカルボン酸塩であり、さらに好ましくは酢酸塩である。
【００３２】
本発明のＥＶＯＨ樹脂組成物におけるアルカリ金属化合物（Ｂ）の含有量は、例えば、該ＥＶＯＨ樹脂組成物を、加熱灰化したものを塩酸等にて酸処理して得られる溶液に、純水を加えて定容したものを検液とし、原子吸光光度計にて測定することができる。
【００３３】
［鉄化合物（Ｃ）］
本発明の溶融成形用ＥＶＯＨ樹脂組成物は、ＥＶＯＨ樹脂（Ａ）、アルカリ金属化合物（Ｂ）および鉄化合物（Ｃ）を特定比率にて含有することを特徴とする。かかる構成を採用することにより、ＥＶＯＨ樹脂組成物が溶融成形時に経時的に粘度低下し、ロングラン成形性が良好であることを見出した。
【００３４】
本発明に用いるＥＶＯＨ樹脂組成物は、鉄化合物（Ｃ）の含有量が、ＥＶＯＨ樹脂組成物の重量あたり金属換算にて０．０１〜２０ｐｐｍであることを特徴とするものである。かかる鉄化合物（Ｃ）の含有量は、好ましくは０．０１〜５ｐｐｍ、さらに好ましくは０．０５〜１ｐｐｍ、特に好ましくは０．０８〜０．５ｐｐｍである。
鉄化合物（Ｃ）の含有量が少なすぎると溶融成形時の粘度低下が不充分となる傾向があり、逆に多すぎると成形物が着色する傾向がある。
【００３５】
ここで、鉄化合物（Ｃ）の含有量は、例えば、ＥＶＯＨ樹脂組成物の粉砕物０．５ｇを赤外線加熱炉で酸素気流中、６５０℃にて１時間灰化処理し、灰分を酸溶解して純水で定容したものを試料溶液とし、この試料溶液をＩＣＰ−ＭＳ（Ａｇｉｌｅｎｔ  Ｔｅｃｈｎｏｌｏｇｉｅｓ社製、ＩＣＰ質量分析装置  ７５００ｃｅ型）を用いて標準添加法で測定することにより求めることができる。
【００３６】
なお、かかる鉄化合物（Ｃ）は、ＥＶＯＨ樹脂組成物中で、例えば、酸化物、水酸化物、塩化物、鉄塩として存在する場合の他、イオン化した状態、あるいは樹脂や他の配位子と相互作用した錯体の状態で存在していてもよい。上記酸化物としては、例えば、酸化第二鉄、四三酸化鉄、亜酸化鉄等があげられる。上記塩化物としては、例えば、塩化第一鉄、塩化第二鉄等があげられる。上記水酸化物としては、例えば、水酸化第一鉄、水酸化第二鉄等があげられる。上記鉄塩としては、例えば、リン酸鉄、硫酸鉄等の無機塩やカルボン酸（酢酸、酪酸、ステアリン酸など）鉄等の有機塩があげられる。これらは単独でもしくは２種以上併せて用いることができる。
【００３７】
ＥＶＯＨ樹脂組成物における分散性の点で、鉄化合物（Ｃ）は水溶性であることが好ましい。また、分散性と生産性の観点から、その分子量は通常１００〜１００００、好ましくは１００〜１０００、特に好ましくは１００〜５００である。
【００３８】
本発明に用いるＥＶＯＨ樹脂組成物において、上記鉄化合物（Ｃ）の金属換算含有量に対する、前記アルカリ金属化合物（Ｂ）の金属換算含有量の重量比は、通常１０〜１０００００であり、好ましくは３０〜５００００であり、特に好ましくは１００〜２００００、殊に好ましくは１０００〜１００００である。かかる値が大きすぎる場合、経時的な粘度低下が大きくなり過ぎるという傾向があり、小さすぎる場合、成形物が着色するという傾向がある。
【００３９】
［その他の熱可塑性樹脂］
本発明に用いるＥＶＯＨ樹脂組成物には、ＥＶＯＨ樹脂（Ａ）以外の熱可塑性樹脂を、本発明の効果を阻害しない範囲（例えば、ＥＶＯＨ樹脂組成物の通常３０重量％以下、好ましくは２０重量％以下、特に好ましくは１０重量％以下）にて含有することができる。
他の熱可塑性樹脂としては、公知の熱可塑性樹脂を用いることができる。例えば、具体的には、ポリアミド系樹脂、ポリオレフィン系樹脂、ポリエステル系樹脂、ポリスチレン系樹脂、ポリ塩化ビニル系樹脂、ポリカーボネート系樹脂、ポリアクリル系樹脂、アイオノマー、エチレン−アクリル酸共重合体、エチレン−アクリル酸エステル共重合体、エチレン−メタクリル酸共重合体、エチレン−メタクリル酸エステル共重合体、ポリ塩化ビニリデン、ビニルエステル系樹脂、ポリエステルエラストマー、ポリウレタンエラストマー、塩素化ポリエチレン、塩素化ポリプロピレン等があげられる。これらは単独でもしくは２種以上併せて用いることができる。
【００４０】
［その他の配合剤］
また、本発明に用いるＥＶＯＨ樹脂組成物には、本発明の効果を阻害しない範囲において、一般にＥＶＯＨ樹脂に配合する配合剤が含有されていてもよい。例えば、アルカリ金属以外の無機複塩（例えば、ハイドロタルサイト等）、可塑剤（例えば、エチレングリコール、グリセリン、ヘキサンジオール等の脂肪族多価アルコール等）、酸素吸収剤［例えば、アルミニウム粉、光触媒酸化チタン等の無機系酸素吸収剤；アスコルビン酸、さらにその脂肪酸エステルやアルカリ金属以外の金属塩等、ハイドロキノン、没食子酸、水酸基含有フェノールアルデヒド樹脂等の多価フェノール類、ビス−サリチルアルデヒド−イミンコバルト、テトラエチレンペンタミンコバルト、コバルト−シッフ塩基錯体、ポルフィリン類、大環状ポリアミン錯体、ポリエチレンイミン−コバルト錯体等の含窒素化合物と鉄以外の遷移金属との配位結合体、テルペン化合物、アミノ酸類とヒドロキシル基含有還元性物質の反応物、トリフェニルメチル化合物等の有機化合物系酸素吸収剤；窒素含有樹脂と鉄以外の遷移金属との配位結合体（例えば、メチルキシリレンジアミン（ＭＸＤ）ナイロンとコバルトの組合せ）、三級水素含有樹脂と鉄以外の遷移金属とのブレンド物（例えば、ポリプロピレンとコバルトの組合せ）、炭素−炭素不飽和結合含有樹脂と鉄以外の遷移金属とのブレンド物（例えば、ポリブタジエンとコバルトの組合せ）、光酸化崩壊性樹脂（例えば、ポリケトン）、アントラキノン重合体（例えば、ポリビニルアントラキノン）等や、さらにこれらの配合物に光開始剤（ベンゾフェノン等）や過酸化物捕捉剤（市販の酸化防止剤等）や消臭剤（活性炭等）を添加したもの等の高分子系酸素吸収剤］、熱安定剤、光安定剤、紫外線吸収剤、着色剤、帯電防止剤、界面活性剤（ただし、滑剤として用いるものを除く）、抗菌剤、アンチブロッキング剤、充填材（例えば無機フィラー等）等を配合してもよい。これらの化合物は、単独でもしくは２種以上併せて用いることができる。
【００４１】
［ＥＶＯＨ樹脂組成物の製造方法］
本発明に用いるＥＶＯＨ樹脂組成物を製造する方法としては、例えば、ドライブレンド法、溶融混合法、溶液混合法、含浸法等の公知の方法があげられ、これらを任意に組み合わせることも可能である。また、ＥＶＯＨ樹脂の前駆体として一般的なエチレン−酢酸ビニル共重合体を用い、かかる共重合体をアルカリ金属触媒を用いてケン化し、副生物として酢酸塩等のアルカリ金属化合物（Ｂ）を含有するＥＶＯＨ樹脂を得、これを洗浄することでＥＶＯＨ樹脂に所望量のアルカリ金属化合物（Ｂ）を含有させることが可能である。このようにして得られたアルカリ金属化合物含有ＥＶＯＨ樹脂を原料として用いる場合、生産性の点で好ましい。
【００４２】
ドライブレンド法としては、例えば（i）ＥＶＯＨ樹脂（Ａ）ペレットと、アルカリ金属化合物（Ｂ）および鉄化合物（Ｃ）をタンブラー等を用いてドライブレンドする方法等があげられる。
溶融混合法としては、例えば、（ii）ＥＶＯＨ樹脂（Ａ）ペレットと、アルカリ金属化合物（Ｂ）および鉄化合物（Ｃ）のドライブレンド物を溶融混練し、ペレットや成形物を得る方法や、（iii）溶融状態のＥＶＯＨ樹脂にアルカリ金属化合物（Ｂ）や鉄化合物（Ｃ）を添加して溶融混練し、ペレットや成形物を得る方法等があげられる。
【００４３】
溶液混合法としては、例えば、（iv）市販のＥＶＯＨ樹脂（Ａ）ペレットを用いて溶液を調製し、ここにアルカリ金属化合物（Ｂ）および鉄化合物（Ｃ）の少なくとも一方を配合し、凝固成形してペレット化し、固液分離して乾燥する方法や、（v）ＥＶＯＨ樹脂（Ａ）の製造過程で、ＥＶＯＨ樹脂の均一溶液（水／アルコール溶液等）にアルカリ金属化合物（Ｂ）および鉄化合物（Ｃ）の少なくとも一方を含有させた後、凝固成形してペレット化し、固液分離して乾燥する方法があげられる。
【００４４】
含浸法としては、例えば（vi）ＥＶＯＨ樹脂（Ａ）ペレットを、アルカリ金属化合物（Ｂ）および鉄化合物（Ｃ）の少なくとも一方を含有する水溶液と接触させ、ＥＶＯＨ樹脂（Ａ）ぺレット中にアルカリ金属化合物（Ｂ）および鉄化合物（Ｃ）の少なくとも一方を含有させた後、乾燥する方法等をあげることができる。
【００４５】
また、（vii）非酸化性の酸（例えば、塩酸や酢酸）を高濃度にて含有するＥＶＯＨ樹脂のメタノール溶液をギアポンプ等で輸送することで、ギアポンプの駆動部のステンレス鋼から微量の鉄化合物が溶出し、ＥＶＯＨ樹脂（Ａ）に対して微量の鉄化合物（Ｃ）が配合される。かかる処理後のＥＶＯＨ樹脂のメタノール溶液からＥＶＯＨ樹脂（Ａ）および鉄化合物（Ｃ）を有するＥＶＯＨ樹脂（Ａ）ペレットを得、かかるＥＶＯＨ樹脂（Ａ）ペレットとアルカリ金属化合物（Ｂ）をドライブレンドおよび溶融混合の少なくとも一方により、ペレットにする方法、または上記鉄化合物（Ｃ）含有ＥＶＯＨ樹脂（Ａ）ペレットを含浸法にてアルカリ金属化合物（Ｂ）を含有させ、乾燥することによりペレットを得る方法等があげられる。
【００４６】
本発明においては、上記の異なる方法を組み合わせることが可能である。中でも、生産性や本発明の効果がより顕著な樹脂組成物が得られる点で、溶融混合法が好ましく、特には（ii）、（vii）の方法が好ましい。
【００４７】
なお、上記各方法によって得られる本発明のＥＶＯＨ樹脂組成物ペレット、各方法で用いられるＥＶＯＨ樹脂（Ａ）ペレットの形状は任意である。例えば、球形、オーバル形、円柱形、立方体形、直方体形等があるが、通常、オーバル形、または円柱形であり、その大きさは、後に成形材料として用いる場合の利便性の観点から、オーバル形の場合は短径が通常１〜１０ｍｍ、好ましくは２〜６ｍｍであり、更に好ましくは２．５〜５．５ｍｍであり、長径は通常１．５〜３０ｍｍ、好ましくは３〜２０ｍｍであり、更に好ましくは３．５〜１０ｍｍである。また、円柱形の場合は底面の直径が通常１〜６ｍｍ、好ましくは２〜５ｍｍであり、長さは通常１〜６ｍｍ、好ましくは２〜５ｍｍである。
【００４８】
また、上記の各方法で用いられる鉄化合物（Ｃ）としては、前述のとおり、好ましくは、水溶性の鉄化合物が用いられ、例えば、酸化第二鉄、四三酸化鉄、亜酸化鉄等の酸化物、塩化第一鉄、塩化第二鉄等の塩化物、水酸化第一鉄、水酸化第二鉄等の水酸化物、リン酸鉄、硫酸鉄等の無機塩やカルボン酸（酢酸、酪酸、ステアリン酸等）鉄等の有機塩等の鉄塩があげられる。なお、かかる鉄化合物（Ｃ）は、前述のとおり、ＥＶＯＨ樹脂組成物中で、上記の塩として存在する場合の他、イオン化した状態、あるいは樹脂や他の化合物を配位子とした錯体の状態で存在していてもよい。
【００４９】
また、上記（vi）の方法で用いられる鉄化合物を含有する水溶液としては、上記鉄化合物（Ｃ）の水溶液や、鉄鋼材料を各種薬剤を含む水に浸漬することで鉄イオンを溶出させたものを用いることができる。なお、その場合、ＥＶＯＨ樹脂組成物中の鉄化合物（Ｃ）の含有量（金属換算）は、ＥＶＯＨ樹脂（Ａ）ペレットを浸漬する水溶液中の鉄化合物（Ｃ）の濃度や浸漬温度、浸漬時間等によって制御することが可能である。上記浸漬温度、浸漬時間としては、通常、０．５〜４８時間、好ましくは１〜３６時間であり、浸漬温度は通常１０〜４０℃、好ましくは２０〜３５℃である。
かかるＥＶＯＨ樹脂組成物ペレットは公知の手法にて固液分離し、公知の乾燥方法にて乾燥する。かかる乾燥方法として、種々の乾燥方法を採用することが可能であり、静置乾燥、流動乾燥のいずれでもよい。また、これらを組み合わせて行うこともできる。
【００５０】
本発明に用いるＥＶＯＨ樹脂組成物の含水率は、通常、０．０１〜０．５重量％であり、好ましくは０．０５〜０．３５重量％、特に好ましくは０．１〜０．３重量％である。
【００５１】
なお、本発明におけるＥＶＯＨ樹脂組成物の含水率は以下の方法により測定・算出されるものである。
ＥＶＯＨ樹脂組成物ぺレットの乾燥前重量（Ｗ１）を電子天秤にて秤量し、１５０℃の熱風乾燥機中で５時間乾燥させ、デシケーター中で３０分間放冷後の重量（Ｗ２）を秤量し、下記式より算出する。
含水率（重量％）＝［（Ｗ１−Ｗ２）／Ｗ１］×１００
【００５２】
このようにしてＥＶＯＨ樹脂組成物（ぺレット）が得られる。
上記ＥＶＯＨ樹脂組成物は、粘度が熱により経時的に低下するという粘度特性を有する。
上記粘度特性は、重量減少割合によって評価することができ、本発明のＥＶＯＨ樹脂組成物における重量減少割合は、通常０．７〜１．１％であり、好ましくは０．８〜１．０％であり、特に好ましくは０．９％である。重量減少割合の数値が小さすぎる（重量減少が少なすぎる）と、ＥＶＯＨ樹脂組成物がほとんど分解せず、溶融成形時に経時的に増粘し、ロングラン成形性が低下する傾向があり、重量減少割合の数値が大きすぎる（重量減少が多すぎる）と、ＥＶＯＨ樹脂組成物が分解しすぎていることを表し、ＥＶＯＨ樹脂組成物の分解に起因するガス等により発泡し、成形品等の外観に悪影響を生じさせる傾向がある。
【００５３】
なお、上記重量減少割合は、１〜５ｍｍ角に粉砕したＥＶＯＨ樹脂組成物の粉砕品５ｍｇを、熱重量測定装置（Ｐｅｒｋｉｎ  Ｅｌｍｅｒ社製、Ｐｙｒｉｓ  １  ＴＧＡ）を用いて、窒素雰囲気下、気流速度：２０ｍＬ／分、温度：２３０℃、時間：１時間の条件下で測定して得られる、加熱前後の重量から下記式より算出する。
重量減少割合（％）＝［（加熱前重量−加熱後重量）／加熱前重量］×１００
【００５４】
このようにして得られたＥＶＯＨ樹脂組成物は、ペレット、あるいは粉末状といった、さまざまな形態のＥＶＯＨ樹脂組成物として調製され、各種の成形物の溶融成形材料として提供される。なお、該ＥＶＯＨ樹脂組成物には、該ＥＶＯＨ樹脂組成物に用いられるＥＶＯＨ樹脂（Ａ）以外の樹脂を混合して得られる樹脂組成物も含まれる。
【００５５】
そして、かかる成形物としては、該ＥＶＯＨ樹脂組成物を用いて成形された単層フィルムをはじめとして、該ＥＶＯＨ樹脂組成物を用いて成形された層を有する多層構造体として実用に供することができる。
【００５６】
［多層構造体］
本発明の溶融成形用ＥＶＯＨ樹脂組成物から得られる多層構造体は、上記ＥＶＯＨ樹脂組成物からなる層を有するものである。該ＥＶＯＨ樹脂組成物を含む層（以下、単に「ＥＶＯＨ樹脂組成物層」という。）は、該ＥＶＯＨ樹脂組成物以外の熱可塑性樹脂を主成分とする他の基材（以下、基材に用いられる樹脂を「基材樹脂」と略記することがある。）と積層することで、さらに強度を付与したり、ＥＶＯＨ樹脂組成物層を水分等の影響から保護したり、他の機能を付与することができる。
【００５７】
上記基材樹脂としては、例えば、直鎖状低密度ポリエチレン、低密度ポリエチレン、超低密度ポリエチレン、中密度ポリエチレン、高密度ポリエチレン、エチレン−プロピレン（ブロックおよびランダム）共重合体、エチレン−α−オレフィン（炭素数４〜２０のα−オレフィン）共重合体等のポリエチレン系樹脂、ポリプロピレン、プロピレン−α−オレフィン（炭素数４〜２０のα−オレフィン）共重合体等のポリプロピレン系樹脂、ポリブテン、ポリペンテン、ポリ環状オレフィン系樹脂（環状オレフィン構造を主鎖および側鎖の少なくとも一方を有する重合体）等の（未変性）ポリオレフィン系樹脂や、これらのポリオレフィン類を不飽和カルボン酸またはそのエステルでグラフト変性した不飽和カルボン酸変性ポリオレフィン系樹脂等の変性オレフィン系樹脂を含む広義のポリオレフィン系樹脂、アイオノマー、エチレン−酢酸ビニル共重合体、エチレン−アクリル酸共重合体、エチレン−アクリル酸エステル共重合体、ポリエステル系樹脂、ポリアミド系樹脂（共重合ポリアミドも含む）、ポリ塩化ビニル、ポリ塩化ビニリデン、アクリル系樹脂、ポリスチレン系樹脂、ビニルエステル系樹脂、ポリエステル系エラストマー、ポリウレタン系エラストマー、ポリスチレン系エラストマー、塩素化ポリエチレン、塩素化ポリプロピレン等のハロゲン化ポリオレフィン、芳香族または脂肪族ポリケトン類等があげられる。
【００５８】
これらのうち、疎水性樹脂である、ポリアミド系樹脂、ポリオレフィン系樹脂、ポリエステル系樹脂、ポリスチレン系樹脂が好ましく、より好ましくは、ポリエチレン系樹脂、ポリプロピレン系樹脂、ポリ環状オレフィン系樹脂およびこれらの不飽和カルボン酸変性ポリオレフィン系樹脂等のポリオレフィン系樹脂である。
【００５９】
多層構造体の層構成は、本発明の溶融成形用ＥＶＯＨ樹脂組成物から得られるＥＶＯＨ樹脂組成物層をａ（ａ１、ａ２、・・・）、基材樹脂層をｂ（ｂ１、ｂ２、・・・）とするとき、ａ／ｂ、ｂ／ａ／ｂ、ａ／ｂ／ａ、ａ１／ａ２／ｂ、ａ／ｂ１／ｂ２、ｂ２／ｂ１／ａ／ｂ１／ｂ２、ｂ２／ｂ１／ａ／ｂ１／ａ／ｂ１／ｂ２等、任意の組み合わせが可能である。また、該多層構造体を製造する過程で発生する端部や不良品等を再溶融成形して得られる、上記ＥＶＯＨ樹脂組成物と、上記ＥＶＯＨ樹脂組成物以外の熱可塑性樹脂との混合物を含むリサイクル層をＲとするとき、ｂ／Ｒ／ａ、ｂ／Ｒ／ａ／ｂ、ｂ／Ｒ／ａ／Ｒ／ｂ、ｂ／ａ／Ｒ／ａ／ｂ、ｂ／Ｒ／ａ／Ｒ／ａ／Ｒ／ｂ等とすることも可能である。多層構造体の層の数はのべ数にて通常２〜１５、好ましくは３〜１０である。上記の層構成において、それぞれの層間には、必要に応じて接着性樹脂を含有する接着性樹脂層を介在させてもよい。
【００６０】
上記接着性樹脂としては、公知のものを使用でき、基材樹脂「ｂ」に用いる熱可塑性樹脂の種類に応じて適宜選択すればよい。代表的には不飽和カルボン酸またはその無水物をポリオレフィン系樹脂に付加反応やグラフト反応等により化学的に結合させて得られるカルボキシル基を含有する変性ポリオレフィン系重合体をあげることができる。上記カルボキシル基を含有する変性ポリオレフィン系重合体としては、例えば、無水マレイン酸グラフト変性ポリエチレン、無水マレイン酸グラフト変性ポリプロピレン、無水マレイン酸グラフト変性エチレン−プロピレン（ブロックおよびランダム）共重合体、無水マレイン酸グラフト変性エチレン−エチルアクリレート共重合体、無水マレイン酸グラフト変性エチレン−酢酸ビニル共重合体、無水マレイン酸変性ポリ環状オレフィン系樹脂、無水マレイン酸グラフト変性ポリオレフィン系樹脂等があげられる。そして、これらから選ばれた１種または２種以上の混合物を用いることができる。
【００６１】
多層構造体において、本発明の溶融成形用ＥＶＯＨ樹脂組成物から得られるＥＶＯＨ樹脂組成物層と基材樹脂層との間に、接着性樹脂層を用いる場合、接着性樹脂層がＥＶＯＨ樹脂組成物層の両側に位置する層となることから、疎水性に優れた接着性樹脂を用いることが好ましい。
【００６２】
上記基材樹脂、接着性樹脂には、本発明の趣旨を阻害しない範囲（例えば、樹脂全体に対して、３０重量％以下、好ましくは１０重量％以下）において、従来知られているような可塑剤、フィラー、クレー（モンモリロナイト等）、着色剤、酸化防止剤、帯電防止剤、滑剤、核材、ブロッキング防止剤、ワックス等を含んでいてもよい。これらは単独でもしくは２種以上併せて用いることができる。
【００６３】
本発明の溶融成形用ＥＶＯＨ樹脂組成物から得られるＥＶＯＨ樹脂組成物と上記基材樹脂との積層（接着性樹脂層を介在させる場合を含む）は、公知の方法にて行うことができる。例えば、上記ＥＶＯＨ樹脂組成物のフィルム、シート等に基材樹脂を溶融押出ラミネートする方法、基材樹脂層に上記ＥＶＯＨ樹脂組成物を溶融押出ラミネートする方法、ＥＶＯＨ樹脂組成物と基材樹脂とを共押出する方法、ＥＶＯＨ樹脂組成物（層）と基材樹脂（層）とを有機チタン化合物、イソシアネート化合物、ポリエステル系化合物、ポリウレタン化合物等の公知の接着剤を用いてドライラミネートする方法、基材樹脂上にＥＶＯＨ樹脂組成物の溶液を塗工してから溶媒を除去する方法等があげられる。これらのなかでも、コストや環境の観点から考慮して共押出する方法が好ましい。
【００６４】
上記の如き多層構造体は、次いで必要に応じて（加熱）延伸処理が施される。延伸処理は、一軸延伸、二軸延伸のいずれであってもよく、二軸延伸の場合は同時延伸であっても逐次延伸であってもよい。また、延伸方法としてはロール延伸法、テンター延伸法、チューブラー延伸法、延伸ブロー法、真空圧空成形等のうち延伸倍率の高いものも採用できる。延伸温度は、多層構造体の融点近傍の温度で、通常４０〜１７０℃、好ましくは６０〜１６０℃程度の範囲から選ばれる。延伸温度が低すぎる場合は延伸性が不良となり、高すぎる場合は安定した延伸状態を維持することが困難となる。
【００６５】
なお、延伸後に寸法安定性を付与することを目的として、熱固定を行ってもよい。熱固定は周知の手段で実施可能であり、例えば上記延伸フィルムを緊張状態を保ちながら通常８０〜１８０℃、好ましくは１００〜１６５℃で通常２〜６００秒間程度熱処理を行う。また、本発明の溶融成形用ＥＶＯＨ樹脂組成物から得られる多層延伸フィルムをシュリンク用フィルムとして用いる場合には、熱収縮性を付与するために、上記の熱固定を行わず、例えば延伸後のフィルムに冷風を当てて冷却固定する等の処理を行えばよい。
【００６６】
また、場合によっては、本発明の溶融成形用ＥＶＯＨ樹脂組成物から得られる多層構造体を用いてカップやトレイ状の多層容器を得ることも可能である。その場合は、通常絞り成形法が採用され、具体的には真空成形法、圧空成形法、真空圧空成形法、プラグアシスト式真空圧空成形法等があげられる。更に多層パリソン（ブロー前の中空管状の予備成形物）からチューブやボトル状の多層容器（積層体構造）を得る場合はブロー成形法が採用される。具体的には、押出ブロー成形法（双頭式、金型移動式、パリソンシフト式、ロータリー式、アキュムレーター式、水平パリソン式等）、コールドパリソン式ブロー成形法、射出ブロー成形法、二軸延伸ブロー成形法（押出式コールドパリソン二軸延伸ブロー成形法、射出式コールドパリソン二軸延伸ブロー成形法、射出成形インライン式二軸延伸ブロー成形法等）等があげられる。得られる積層体は必要に応じ、熱処理、冷却処理、圧延処理、印刷処理、ドライラミネート処理、溶液または溶融コート処理、製袋加工、深絞り加工、箱加工、チューブ加工、スプリット加工等を行うことができる。
【００６７】
多層構造体（延伸したものを含む）の厚み、さらには多層構造体を構成するＥＶＯＨ樹脂組成物層、基材樹脂層および接着性樹脂層の厚みは、層構成、基材樹脂の種類、接着性樹脂の種類、用途や包装形態、要求される物性等により一概にいえないが、多層構造体（延伸したものを含む）の厚みは、通常１０〜５０００μｍ、好ましくは３０〜３０００μｍ、特に好ましくは５０〜２０００μｍである。ＥＶＯＨ樹脂組成物層は通常１〜５００μｍ、好ましくは３〜３００μｍ、特に好ましくは５〜２００μｍであり、基材樹脂層は通常５〜３０００μｍ、好ましくは１０〜２０００μｍ、特に好ましくは２０〜１０００μｍであり、接着性樹脂層は、通常０．５〜２５０μｍ、好ましくは１〜１５０μｍ、特に好ましくは３〜１００μｍである。
【００６８】
さらに、多層構造体におけるＥＶＯＨ樹脂組成物層の基材樹脂層に対する厚みの比（ＥＶＯＨ樹脂組成物層／基材樹脂層）は、各層が複数ある場合は最も厚みの厚い層同士の比にて、通常１／９９〜５０／５０、好ましくは５／９５〜４５／５５、特に好ましくは１０／９０〜４０／６０である。また、多層構造体におけるＥＶＯＨ樹脂組成物層の接着性樹脂層に対する厚み比（ＥＶＯＨ樹脂組成物層／接着性樹脂層）は、各層が複数ある場合は最も厚みの厚い層同士の比にて、通常１０／９０〜９９／１、好ましくは２０／８０〜９５／５、特に好ましくは５０／５０〜９０／１０である。
【００６９】
上記の如く得られたフィルム、シート、延伸フィルムからなる袋およびカップ、トレイ、チューブ、ボトル等からなる容器や蓋材は、一般的な食品の他、マヨネーズ、ドレッシング等の調味料、味噌等の発酵食品、サラダ油等の油脂食品、飲料、化粧品、医薬品等の各種の包装材料容器として有用である。
特に、本発明の溶融成形用ＥＶＯＨ樹脂組成物から得られるＥＶＯＨ樹脂組成物からなる層は、紫外線吸収能が優れるため、食品、特には紫外線による変色が問題となりやすい精肉、ハム、ウィンナー等の畜肉用の包装材料として特に有用である。
【実施例】
【００７０】
以下、実施例をあげて本発明を具体的に説明するが、本発明はその要旨を超えない限り、実施例の記載に限定されるものではない。
尚、例中「部」とあるのは、断りのない限り重量基準を意味する。【００７１】
＜実施例１＞
ＥＶＯＨ樹脂（Ａ）としてエチレン構造単位の含有量４４モル％、ケン化度９９．６モル％、ＭＦＲ１２ｇ／１０分（２１０℃、荷重２１６０ｇ）のエチレン−ビニルアルコール共重合体を用いた。かかるＥＶＯＨ樹脂のメタノール溶液（樹脂分濃度３６重量％）に対し酢酸水溶液をＥＶＯＨ樹脂１００部に対して酢酸が１．５部となるよう配合した。かかるメタノール溶液をギアポンプにて輸送し、円形の口金から水中に押出してストランド化し、切断して円柱形のペレットを作製した。【００７２】
得られたペレットを酢酸水溶液（酢酸濃度２２００ｐｐｍ）へ浴比２．５にて、３５℃で３時間接触させた後、窒素気流下中で１００℃で３６時間乾燥を行ってエチレン構造単位の含有量４４モル％、ケン化度９９．６モル％、ＭＦＲ１２ｇ／１０分（２１０℃、荷重２１６０ｇ）のＥＶＯＨ樹脂ペレットを得た。【００７３】
得られたＥＶＯＨ樹脂（Ａ）ペレット１０ｇを電気炉にて、７００℃で３時間加熱した。得られたサンプルに少量の純水、塩酸２ｍｌを添加し、加熱溶解させた。得られたサンプルをメスフラスコに投入し、純水にて希釈した。このようにして調製したサンプルを用い、原子吸光光度計（ＨＩＴＡＣＨＩ社製、Ｚ−２３００）にてＥＶＯＨ樹脂組成物の単位重量あたりのアルカリ金属化合物（Ｂ）の金属換算量を測定した。かかるＥＶＯＨ樹脂（Ａ）ペレットにおけるアルカリ金属化合物（Ｂ）含有量は、金属換算にて０．４ｐｐｍであった。【００７４】
また、得られたＥＶＯＨ樹脂（Ａ）ペレット０．５ｇを赤外線加熱炉で酸素気流中、６５０℃にて１時間灰化処理し、灰分を酸溶解して純水で定容したものを試料溶液とし、この試料溶液をＩＣＰ−ＭＳ（Ａｇｉｌｅｎｔ  Ｔｅｃｈｎｏｌｏｇｉｅｓ社製、ＩＣＰ質量分析装置  ７５００ｃｅ型）を用いて標準添加法で測定し、ＥＶＯＨ樹脂（Ａ）ペレットの単位重量あたりの鉄化合物（Ｃ）含有量（金属換算）を測定した。測定結果を後記表１に示す。【００７５】
上記にて得られたＥＶＯＨ樹脂（Ａ）ペレット１００部、アルカリ金属化合物（Ｂ）として酢酸ナトリウム（和光純薬社製）０．１８部、をプラストグラフ（ブラベンダー社製）にて、２１０℃において５分間溶融混練し、得られた混練物を冷却後、粉砕処理を施し、ＥＶＯＨ樹脂組成物を得た。
かかるＥＶＯＨ樹脂組成物について下記粘度特性評価を行った。結果を後記表１に示す。【００７６】
［粘度特性評価］
ＥＶＯＨ樹脂組成物の粉砕物を５ｍｇ用い、熱重量測定装置（Ｐｅｒｋｉｎ  Ｅｌｍｅｒ社製、Ｐｙｒｉｓ  １  ＴＧＡ）により、窒素雰囲気下、気流速度：２０ｍＬ／分、温度：２３０℃、時間：１時間の条件下での加熱前後の重量から下記式より、重量減少割合を算出した。
重量減少割合（％）＝［（加熱前重量−加熱後重量）／加熱前重量］×１００
得られた重量減少割合の小数点第２位を四捨五入し、下記の評価基準に基づいて、粘度特性を評価した。
Ａ：０．９％  粘度特性に特に優れる
Ｂ：０．８％、または、１．０％  粘度特性により非常に優れる
Ｃ：０．７％、または、１．１％  粘度特性に優れる
Ｄ：０．６％  粘度特性に劣る
Ｅ：〜０．５％、または、１．２％以上〜  粘度特性に非常に劣る【００７７】
＜実施例２＞
実施例１にて用いたＥＶＯＨ樹脂（Ａ）ペレット１００部、アルカリ金属化合物（Ｂ）として酢酸ナトリウム（和光純薬工業社製）０．１８部、鉄化合物（Ｃ）としてりん酸鉄（ＩＩＩ）ｎ水和物（和光純薬工業社製、２３０℃乾燥減量  ２０．９重量％）０．００３４部をプラストグラフ（ブラベンダー社製）にて、２１０℃において５分間溶融混練し、得られた混練物を冷却後、粉砕処理を施し、ＥＶＯＨ樹脂組成物を得た。得られたＥＶＯＨ樹脂組成物について同様に評価を行った。結果を後記の表１に示す。【００７８】
＜比較例１＞
実施例１において、酢酸ナトリウムを配合しなかった以外は同様にしてＥＶＯＨ樹脂組成物を得た。得られたＥＶＯＨ樹脂組成物について同様に評価を行った。結果を後記の表１に示す。【００７９】
＜比較例２＞
実施例２において、酢酸ナトリウムを配合しなかった以外は同様にしてＥＶＯＨ樹脂組成物を得た。得られたＥＶＯＨ樹脂組成物について同様に評価を行った。結果を後記の表１に示す。【００８０】
＜比較例３＞
ＥＶＯＨ樹脂（Ａ）として、エチレン構造単位の含有量２９モル％、ケン化度９９．６モル％、ＭＦＲ３．９ｇ／１０分（２１０℃、荷重２１６０ｇ）のエチレン−ビニルアルコール共重合体（鉄化合物（Ｃ）の含有量は、金属換算にて０ｐｐｍ）を用いた以外は、実施例１と同様にしてＥＶＯＨ樹脂組成物を得た。得られたＥＶＯＨ樹脂組成物について同様に評価を行った。結果を下記の表１に示す。
【００８１】
【表１】
2019004263.tif 000002
【００８２】
アルカリ金属化合物（Ｂ）と鉄化合物（Ｃ）を特定比率で含有しない比較例１および２は、重量減少割合の数値が小さいことから、ＥＶＯＨ樹脂組成物がほとんど分解しておらず、同樹脂をロングラン成形に供した場合には、経時的に増粘し、ロングラン成形性が低下すると推察される。
また、アルカリ金属化合物（Ｂ）を含有し、鉄化合物（Ｃ）を含有しない比較例３は、重量減少割合の数値が大きかった。これは、熱によりＥＶＯＨ樹脂組成物が分解しすぎていることを意味している。【００８３】
これに対しアルカリ金属化合物（Ｂ）と鉄化合物（Ｃ）を特定比率で併用した実施例１および２では、予想外にも粘度特性が向上した。
さらに、実施例１、２では鉄化合物（Ｃ）の配合量が少ないほど粘度特性が向上した。この樹脂組成物をロングラン成形に供した場合には、樹脂組成物の粘度が経時的に減少し、ロングラン成形性に優れる。また、かかる結果は比較例１、２の結果と反するものであり、アルカリ金属化合物（Ｂ）と鉄化合物（Ｃ）を特定比率にて併用することでのみ得られることがわかる。【００８４】
上記粘度特性の評価条件は、実際に樹脂組成物を使用する条件と比較して、ごく小さいスケールになっており、この評価からすれば、実用上、実施例の方が充分優れていることがわかる。すなわち、実際の押出機で樹脂組成物を使用する場合、アダプターやフィードブロック、ダイ等、機械構造上避けることのできない樹脂の滞留個所が生じるのであり、滞留した樹脂は、上記評価条件と比べて、非常に過酷な条件下に晒されることになる。したがって、上記評価における粘度特性の差は、実用上、非常に大きな差となって現れると考えられる。【００８５】
上記実施例においては、本発明における具体的な形態について示したが、上記実施例は単なる例示にすぎず、限定的に解釈されるものではない。当業者に明らかな様々な変形は、本発明の範囲内であることが企図されている。
【産業上の利用可能性】
【００８６】
本発明の溶融成形用ＥＶＯＨ樹脂組成物は、溶融成形時に経時的に粘度低下し、ロングラン成形性が良好なことから、各種食品の他、マヨネーズ、ドレッシング等の調味料、味噌等の発酵食品、サラダ油等の油脂食品、飲料、化粧品、医薬品等の各種の包装材料容器として有用である。
【国際調査報告】
2019004263.tif 000003
2019004263.tif 000004
2019004263.tif 000005
2019004263.tif 000006